(57)【要約】一体構造の完成されたタグを形成するのに好適な無地のタグ（１０２）に接着された予め印刷された多層ラベルを含む、家畜用の装飾された耳標が開示される。得られたタグ及びそれが提示する情報は、日光及びその他の諸因子による劣化に対して非常に耐性がある。更に、得られたタグの情報パネルの表面は、タグに糞尿その他の物質が付着することにより、提示された情報が不明瞭になるのを阻止する高い滑り係数を有している。
2004531219.tif 000002
【特許請求の範囲】
【請求項１】
無地のタグ、
該無地のタグの滑り係数よりも大きい滑り係数を有する第１表面を有する剥離層、
該剥離層の第２表面と該無地のタグとに接着された脂肪族化合物層、及び
該無地のタグと該脂肪族化合物層との間に配置された、印刷情報を含む印刷層、
を含む動物用タグ。
【請求項２】
剥離層がポリマー樹脂を含む、請求項１に記載の動物用タグ。
【請求項３】
ポリマー樹脂が酢酸セルロースである、請求項２に記載の動物用タグ。
【請求項４】
ポリマー樹脂が酪酸セルロースである、請求項２に記載の動物用タグ。
【請求項５】
ポリマー樹脂がプロピオン酸セルロースである、請求項２に記載の動物用タグ。
【請求項６】
ポリマー樹脂がエチルセルロースである、請求項２に記載の動物用タグ。
【請求項７】
ポリマー樹脂がメタクリル酸エステルポリマーである、請求項２に記載の動物用タグ。
【請求項８】
ポリマー樹脂がニトロセルロースである、請求項２に記載の動物用タグ。
【請求項９】
ポリマー樹脂がポリエステルである、請求項２に記載の動物用タグ。
【請求項１０】
ポリマー樹脂がポリプロピレングリコールである、請求項２に記載の動物用タグ。
【請求項１１】
ポリマー樹脂がポリスチレンである、請求項２に記載の動物用タグ。
【請求項１２】
剥離層の剥離層表面の滑り係数が、該剥離層中の易滑性物質に起因するものである、請求項１に記載の動物用タグ。
【請求項１３】
上記の滑り係数を有する剥離層が、泥、糞尿、草、飼料、飼い葉、唾液又はそれらの混合物をその時点の50％以上撥ね返す、請求項１２に記載の動物用タグ。
【請求項１４】
易滑性物質がワックスである、請求項１２に記載の動物用タグ。
【請求項１５】
剥離層が約180°F〜約400°Fの融点を有する、請求項１に記載の動物用タグ。
【請求項１６】
剥離層の残存重量が約0.5g/m2〜約13g/m2である、請求項１に記載の動物用タグ。
【請求項１７】
剥離層がＵＶ保護剤および味覚嫌悪剤からなる群から選択される少なくとも１種の更なる成分を含む、請求項１に記載の動物用タグ。
【請求項１８】
脂肪族化合物層が約10ミル〜約0.1ミルの厚さを有する、請求項１に記載の動物用タグ。
【請求項１９】
印刷層が、人間が読み取ることのできる高解像度で高印刷コントラストのデータを含む、請求項１に記載の動物用タグ。
【請求項２０】
印刷層が少なくとも１種の着色剤を含む、請求項１に記載の動物用タグ。
【請求項２１】
着色剤が黒色着色剤である、請求項２０に記載の動物用タグ。
【請求項２２】
少なくとも２種類の着色剤を含む、請求項２０に記載の動物用タグ。
【請求項２３】
着色剤が黒色ではない着色剤である、請求項２０に記載の動物用タグ。
【請求項２４】
データが文書の形態である、請求項１９に記載の動物用タグ。
【請求項２５】
印刷層が、機械が読み取ることのできる高解像度で高印刷コントラストのデータを含む黒色着色剤を含む、請求項１に記載の動物用タグ。
【請求項２６】
データがバーコードの形態である、請求項２５に記載の動物用タグ。
【請求項２７】
データが二次元コードの形態である、請求項２５に記載の動物用タグ。
【請求項２８】
データが光学式文字認識インプリントの形態である、請求項２５に記載の動物用タグ。
【請求項２９】
印刷層が脂肪族化合物層よりも高い融点を有する、請求項１に記載の動物用タグ。
【請求項３０】
少なくとも１つの粗い面を有する担体を提供するステップ、
該担体上に十分量のポリマー樹脂コーティング材料を塗布して剥離層を形成するステップ、
該剥離層上に、脂肪族化合物層を、該脂肪族化合物層が該剥離層に融着／接着するのに十分な温度において塗布するステップ、並びに、
該脂肪族化合物層上に、印刷層を、該印刷層が該脂肪族化合物層の隙間に侵入するのに十分な温度及び圧力において付加するステップ、
を含む、動物用タグを製造する方法。
【請求項３１】
ポリマー樹脂コーティング材料がポリマー樹脂と少なくとも１種の蒸発性溶媒との溶液を含む、請求項３０に記載の方法。
【請求項３２】
蒸発性溶媒がジメチルホルムアミド、フェノール、m-クレゾール、テトラヒドロフラン、ギ酸、ジオキサン、ジメチルスルホキシド、N,N-ジメチルアセトアミド、アセトン、メチルエチルケトン、トルエン、2-エトキシエタノール、酢酸2-エトキシエチル、グリコールエチルアセテート、酢酸エチル、酢酸ブチル及びそれらの混合物からなる群から選択される、請求項３１に記載の方法。
【請求項３３】
ポリマー樹脂コーティング材料を、約0.5g/m2〜約13g/m2の残存重量が得られるように塗布する、請求項３０に記載の方法。
【請求項３４】
担体がポリエステルからなり、且つ少なくとも１種の着色剤を含む、請求項３０に記載の方法。
【請求項３５】
剥離層を担体から分離させ且つ脂肪族化合物層を無地のタグに接着させるのに十分な熱及び圧力を担体にかけるステップを更に含む、請求項３０に記載の方法。
【請求項３６】
無地のタグ、
該無地のタグの滑り係数よりも大きい滑り係数を有する第１表面を有する剥離層、
該剥離層の第２表面と該無地のタグとに接着された脂肪族化合物層、及び
該無地のタグと該脂肪族化合物層との間に配置された、印刷情報を含む印刷層、
を含むタグを動物に取り付けるステップ、
タグから情報を読み取るステップ、及び、
タグから読み取られた情報に基づいて動物を識別するステップ、
を含む、動物を識別する方法。
【請求項３７】
タグから読み取られる情報が、人間が読み取ることのできる情報である、請求項３６に記載の方法。
【請求項３８】
タグから読み取られる情報が、機械が読み取ることのできる情報である、請求項３６に記載の方法。
【請求項３９】
予め印刷されたラベルを無地のタグに接着させるための機械であって、
無地のタグを該機械に供給するための第１のステーション、
予め印刷されたラベルを該機械に供給し、無地のタグと予め印刷されたラベルとをスタンプして、無地のタグを予め印刷されたラベルに接着させるための第２のステーション、及び、
該機械からスタンプされたタグを取り出すための第３のステーション、
を備えた機械。
【請求項４０】
第２のステーションでの加工後に、スタンプされたタグを検査するためのステーションを更に含む、請求項３９に記載の機械。
【請求項４１】
スタンプされたタグを反転させて、スタンプされたタグの第２面を加工できるようにするためのステーションを更に含む、請求項３９に記載の機械。
【請求項４２】
予め印刷されたラベルを機械に供給し、スタンプされたタグの第２面とその第２の予め印刷されたラベルとをスタンプして、第２の予め印刷されたラベルを、スタンプされたタグの第２面に接着させるための更なるステーションを更に含む、請求項４１に記載の機械。
【請求項４３】
無地のタグを吸引して、ネスト内への無地のタグの適切な収容を維持する、請求項３９に記載の機械。
【請求項４４】
スタンプされたタグを冷却する間吸引して、スタンプされたタグの反りを防止する、請求項３９に記載の機械。
【発明の詳細な説明】
【技術分野】
【０００１】
本発明はウシ及びブタのような家畜用の耳標の分野に関する。
【背景技術】
【０００２】
以前は牧場主は自分のウシを焼印により識別していた。しかしながら今日においては、牧場主は自分の家畜をタグ、特に耳標により識別することが広く行われている。耳標は出自、血統、健康履歴、体重、年齢、産地、飼育、ワクチン接種および動物に関する他の有用な情報のような情報を伝えることができる。
【０００３】
近年、弾力性のあるプラスチック製の識別用タグを使用することが一般的になっている。プラスチックタグは大抵の種類のタグよりもより遠くから読み取ることができるという利点を有し、かつて使用されていた金属タグよりも、動物への損傷がより少なく、誤って外れてしまう可能性がより低い。
【０００４】
典型的な耳標アッセンブリーは米国特許第5,228,224号に示されている。当該タグは印をつけて識別情報を示す情報パネルを有している。このパネルの上部は先細りになっていて相対的に細い首部を形成している。該首部によって情報パネルと固定用の頭部とが連結されている。固定用の頭部は、首部の両側から横方向に伸びた肩を有するほぼ円形の形状をしている。固定用頭部を動物の耳に通すことにより該タグを動物に取り付ける。
【０００５】
第二の典型的な耳標アッセンブリーは米国特許第4,646,455号に示されている。この第二のタグは突起部分を有するオス型タグ部材を含んでいる。該突起部分を動物の耳に通し、それを環状のメス型タグ部材の受容部分によりロックする。ひとたび受容部分に挿入されると突起部分は引き抜くことができず、タグ又は耳を切らない限り該タグアッセンブリーを動物の耳から外すことができない。
【０００６】
これまで、タグの情報パネルに書き込む文書及びその他の情報は幾つかの方法の１つにより書き込まれてきた。ある場合には、情報は、箔押し技術を用いてタグの情報パネルに転写される。より最近では、情報はタグの情報パネル上に直接レーザー印刷されている。
【０００７】
しかしながら、これらの技術を用いて印刷された情報は比較的短い寿命しか有していない。長期に亘り自然の諸因子および摩耗に曝されるために、タグの情報は消えて行き読み取りができなくなる。タグは、パネル上の識別情報を不明確にし消失させる非常に苛酷な条件に置かれる。例えば、耳標は他の動物により噛まれるだけでなく、熱、日光、雨、雪に曝されることがある。典型的には、かなりの量の摩耗が生じる。この摩耗は、閉じ込めて飼育する場合に使われる鉄製または木製の封鎖用構造物の内部でまたはその中から動物が頭を動かした結果として生じるものであるか、又は、動物がその環境内でコンクリート、鉄、もしくは木材に引っかかるもしくは自ら身繕いをする場合に頭を動かした結果として生じるものである。泥及び糞尿のような外部からの物質がタグに蓄積して、タグ上に示された情報が見えなくなることもある。洗浄し又はタグ上の情報を再度印刷することは手間がかかるので効率的でない解決策である。いずれの行動も動物が生きている間反復しなければならない。従って、摩耗、外部からの及び自然の諸因子による消失及び不明確化に耐性があり、温度抵抗性があり、防水性があり且つ耐久性のあるタグが非常に望まれている。
【０００８】
加えて、既存の技術を用いてタグの情報パネルに印刷することのできる情報、特に画像情報の種類はごく限られている。従って、印刷の質が高い文書、画像及びその他の情報を示すことができるタグもまた非常に望まれている。
【発明の開示】
【０００９】
発明の概要
本発明は一形態において、無地のタグ(ブランクタグ、tag blank)と融着した印刷されたラベルを有する、装飾された動物用タグに関する。該ラベルは好ましくは、熱加工により接着された熱可塑性層を含み、下層に書き込みがある単一の多層ラベルを形成している。熱処理前において、該ラベルは好ましくは少なくとも3つの層、すなわち剥離層、脂肪族化合物層並びに印刷された文書及びその他の情報を含む印刷層を含む。製造するあいだ、ラベルは、担体又は基材を更に含んでいても良く、かかる担体又は基材は多層ラベルを無地のタグに融着させる前又は融着させるときに取り外される。得られたタグは、不利で不都合であることが知られている環境に曝された場合にも、印刷された文書及びその他の情報が無地のタグと前記ラベルの別の熱可塑性材料との間に封入されていることにより、かかる文書及び情報が保護される。
【００１０】
他の形態において、本発明は無地のタグと接着または融着した多層ラベルを有する動物用タグの製造方法に関する。好ましい形態では、該方法は、担体を提供するステップ、該担体に易滑性物質(slippery substance)を有するポリマー樹脂を塗布し、必要な場合には該ポリマー樹脂を乾燥させて剥離層を形成するステップ、該剥離層に脂肪族化合物層を塗布し、続いて該脂肪族化合物層を乾燥させて固体脂肪族化合物層を形成するステップ、該固体脂肪族化合物層を有する担体を所望の幅の細片に細断し、次に該固体脂肪族化合物層を有する担体を担体側を内側にして巻いて、巻材(wound material)のロールを形成するステップ、巻材ロールをそれぞれダイカットし、印刷層を該巻材に付加して文書、画像及びその他の情報を有するラベルを形成するステップ、並びに該ラベルを無地のタグに接着させて完成されたタグを形成するステップを含み得る。
【００１１】
他の形態において、本発明は、印刷層及び１以上の更なる層を含む予め印刷された多層ラベルを作成するステップ、及び該印刷層を無地のタグに接着させることにより該印刷層が無地のタグと１以上の更なる層との間で保護されるように、無地のタグを装飾するステップを含む、装飾された動物用タグの製造方法に関する。
【００１２】
他の形態において、本発明は、連続的なロールフォーミング印刷 (roll form printing) 及び連続的なロールフォーミング製造工程を利用して塗布された熱溶着された保護用の熱可塑性層を用いて、高解像度で高印刷コントラストの人間が読み取ることができる情報と、文書、バーコード、二次元コード又は光学式文字認識インプリントの形態の機械が読み取ることのできるデータとの両方を提供する動物用タグを製造するための方法に関する。
【００１３】
本発明の上記の概要は、以下の詳細な説明と添付図面とを組み合わせて考えるとよりよく理解されるであろう。
【００１４】
好ましい実施形態の詳細な説明
好ましい実施形態では、本発明の動物用タグは、予め印刷された単一の多層ラベルを好適な無地のタグに接着させて一体構造の完成されたタグ（完成タグ）を形成することにより製造する。得られたタグ及びそれが示す情報は、日光及びその他の要因による劣化に対して非常に耐性がある。さらに、得られた一体構造の完成タグの情報パネルの表面は、示された情報が糞尿、泥、又はタグに付着する他の物質によって不明瞭になるのを妨げる高い滑り係数を有する。完成タグにより示される印刷された情報の印刷の品質を高くすることもできる。なぜなら該情報は初めに印刷層に印刷され、ラベルに接着された後に無地のタグに接着されるからである。
【００１５】
以降の記載では、第一に、本発明に使用するための好適な無地のタグについて記載する。その記載の次には、予め印刷された単一の多層ラベル及び該ラベルの製造方法の好ましい実施形態について記載する。続いて、本発明の完成タグ及び当該完成タグの製造方法の好ましい実施形態について記載する。
【００１６】
図１は本発明に使用するための好適な無地のタグ１０２を示す。図１に示す通り、無地のタグ１０２は好ましくは、情報パネル１０４を含んでおり、該パネルは先細りして細い首部１０６を有しており、該首部は動物の耳に通すための突起部１０８を備えている。無地のタグ１０２は弾力性プラスチック、ポリエチレングリコールエステルのようなポリエステル、酢酸エステル、三酢酸エステルもしくは酪酸エステルのようなセルロースエステル、酢酸ビニルと塩化ビニルとのコポリマーにようなビニル樹脂、ポリエチレン、他のゴム様材料、又はそれらの組み合わせから製造され得る。好ましくは、無地のタグ１０２はポリエステル、ポリエチレン、ポリウレタン又はそれらの組み合わせからなる。
【００１７】
当該技術分野において知られているように、図１に示す特定の無地のタグは、ウシ用の耳標として典型的に使用されている無地のタグの一種である。しかしながら次の点を認識すべきである；本発明は主として図１に示す無地のタグ１０２と関連させて説明されるものの、本発明の原理は、ウシ又は、ウマ、ブタ、ヤギ、ヒツジ、イヌ、ネコ、ウサギ及び他の動物を含むがそれらに限らない動物に適当であり得る種々の形状及び取付け手段を有する多種多様の無地のタグを装飾するために応用することができる。本発明の教示を応用して他の動物のためのタグを製作する場合、無地のタグはタグを取り付ける特定の動物に対して好適なものであることが好ましい。例えば、ブタ用のタグを意図する場合、好適な無地のタグは図２に示す形状及び構造を有していてよい。
【００１８】
図３は本発明の原理に基づいて構築した、無地のタグ１０２に接着して完成タグを製作するのに好適なラベル３０２を示す。図４は全ての層を融着して１つの層にする前のラベル３０２の種々の層の模式的な側面図である。図４に関して言えば、ラベル３０２は好ましくは、以下に更に詳述するように、剥離層４０２、脂肪族化合物層４０４、及び印刷層４０６を含む。
【００１９】
好ましい実施形態では、剥離層４０２はワックスまたは易滑性物質を含む表面を有するポリマー樹脂の層である。ワックスまたは易滑性物質は、好ましくは、滑り係数が高い平滑なコーティングを形成するのに十分な量で存在する。より詳細に後述するように、この表面は完成タグの露出したラベル表面であるので、滑り係数の高い表面により、糞尿、泥又は他の外部からの物質がタグ上の完成された単一の多層ラベルに付着し難くなり、よってラベルの印刷情報が不明瞭になり難くなる。更に、より詳細に後述するように、ワックス又は易滑性物質により、ラベルの製造の際、完成された単一の多層ラベルが担体層から剥離され易くなる。
【００２０】
本明細書で使用する場合は、「滑り係数」という用語は、表面が、特に泥、糞尿(manure)、草、飼料、飼い葉、又は唾液のような外部からの物質を撥ね返す能力を意味する。このことに関連して、「高い」という用語は、その外部からの物質をその時点の50％以上撥ね返す能力を意味する。
【００２１】
剥離層４０２に好適な典型的なポリマー樹脂材料としては、限定するものではないが、酢酸セルロース、酪酸セルロース、プロピオン酸セルロース、エチルセルロース、メタクリル酸エステルポリマー、ニトロセルロース、ポリエステル、ポリプロピレングリコール、ポリスチレン（高密度又は低密度）、及びそれらの混合物が挙げられる。好ましくはこのようなポリマー樹脂としては、ポリエステル、メタクリル酸エチル、メタクリル酸イソブチル、メタクリル酸メチル、及びそれらの混合物が挙げられる。市販されているポリマー樹脂としては、特に、Ashland Chemical Co.(P.O. Box 2219. Columbus, Ohio 43216)が製造するAroplaz A-2477、Rohm & Haas Co.（100 Independence Mall West, Philadelphia, Pennsylvania 19106）が製造するAcryloid A 及び B シリーズ、及び DuPont Canada Inc.（Box 2200 Streetsville, Missisauga, Ontario）が製造する Elvaciteが挙げられる。
【００２２】
好適なワックス又は易滑性物質としては、限定するものではないが、ポリエチレンワックス、軟質及び硬質のポリマーワックス、パラフィン、カルナウバ、ポリテトラフルオロエチレン (PTFE)、高融点ポリエチレン、ポリオレフィンブレンド、並びにそれらの組み合わせが挙げられる。好ましいワックス又は易滑性物質としてはポリエチレンワックス、ポリオレフィンブレンド、PTFE、及びそれらの組み合わせが挙げられる。市販のワックス又は易滑性物質としては、特に、Daniel Products （99 Summerlea Road Brampton, Ontario）が製造するSlip Ayd SL 177、及び BASF Corp.（3000 Continental Drive North, Mount Olive, New Jersey 07828）が製造する Catalyst 4040が挙げられる。
【００２３】
好ましい実施形態では、剥離層の重量は、残存重量が約0.5g/m2〜約13g/m2、好ましくは約1g/m2〜約4g/m2、より好ましくは約1.4g/m2〜約2.2g/m2となる量である。
【００２４】
好ましい実施形態では、剥離層４０２は、タグを太陽光線による損傷から保護するためのＵＶ保護剤のようなタグの有効寿命を延ばすための更なる成分、又は、群れの中の動物がお互いの耳標を噛むもしくは舐めることを妨げる味を有する更なる成分を含んでいてもよい。好ましい実施形態では、剥離層は好ましくは、ＵＶチャンバー内において色褪せることなく、又は黄色化することなく2500時間耐えるのに十分なＵＶ保護剤を含む。好適なＵＶ保護剤としては特にベンゾフェノン、アクリル酸ジフェニル及び桂皮酸エステルが挙げられる。市販されているＵＶ保護剤としては、限定するものではないが、BASFにより販売されているUvinul（登録商標）が挙げられる。他の好ましい実施形態では、剥離層は、味覚嫌悪剤のような家畜が嫌いな成分を含んでいてもよい。嫌悪成分としては、限定するものではないが、安息香酸デナトニウム、ベンジンメタンアミニウム (benzinemethanaminium)、安息香酸N-[2-[(2,6-ジメチルフェニル)アミノ]-2-オキソエチル]-N,N-ジエチル、安息香酸ベンジルジエチル[(2,6-キシリルカルバモイル)メチル]アンモニウムなどが挙げられる。市販されている嫌悪成分としては、限定するものではないが、PMC Specialties Group, Inc（501 Murray Road, Cincinnati, Ohio 45217）が製造する RejeX-iT（商標）製品が挙げられる。
【００２５】
好ましい実施形態においては、脂肪族化合物層４０４は押出された又は液体の脂肪族化合物材料の層を含む。液体の脂肪族化合物材料を用いる場合、該液体は溶媒中に溶解した脂肪族化合物材料を含む。当業者は、殆ど又は全く実験をすることなく、選択された脂肪族化合物材料に応じて好適な溶媒を容易に決定することができる。脂肪族化合物層４０４は好ましくは約１０ミル〜約０．１ミル、より好ましくは約５ミル〜約１ミル、最も好ましくは約２．５ミル〜約２ミルの厚さを有する。脂肪族化合物材料はビニル、ポリプロピレン、ポリエチレンアセテート、ポリウレタン及びそれらの混合物であり得る。好ましくは脂肪族化合物材料は、脂肪族ポリウレタン、ポリエーテルポリウレタン、又はそれらの混合物であり、より好ましくは、脂肪族化合物材料は脂肪族ポリカプロラクトンポリウレタンである。市販されているポリウレタンとしては、特に、Thermedics Inc.（470 Wildwood Street, Woburn Massachusetts, 01801）が製造する Tecoflex（登録商標）シリーズ（例えばCLA-93A-V及びCLA-60A-V）が挙げられる。
【００２６】
本明細書中で使用する場合、「脂肪族化合物」という用語は、脂肪族ポリウレタンを有する化合物であって、該ポリウレタンを製造するのに使用されるイソシアン酸の種類が脂肪族基を有しており芳香族基を実質的に有していない上記化合物を含む。例としては、限定するものではないが、ヘキサメチレンジイソシアナート、メチレンジシクロヘキシルジイソシアナート、イソフェロン(isopherone)ジイソシアナートなどを用いて調製されたポリウレタンが挙げられる。
【００２７】
好ましい実施形態においては、印刷層４０６は、以下により詳細に述べるように、好ましくは感熱リボン（thermal ribbon）または感熱ラベル（thermal label）で利用される樹脂を含む。印刷層４０６は文字、形状、バーコード、二次元コード、光学式文字認識インプリント、又はその他の人間が読み取ることができる及び／もしくは機械が読み取ることができるデータを必要に応じて含み得る。樹脂としては、限定するものではないが、ポリスチレン、塩化ゴム、ポリ（メタクリル酸メチル）、合成ゴム、イソブチレン／イソプレンコポリマー、ブチルゴム、ブタジエン-アクリロニトリルコポリマー、メタクリル酸ブチル混合物、エチレン酢酸ビニルコポリマー、及びそれらの混合物が挙げられる。好ましい樹脂としては、ポリスチレン、ブチルゴム、塩化ゴム、及びそれらの混合物が挙げられる。市販されている樹脂としては、Bayer Coatings and Colorants Division（100 Bayer Road, Pittsburgh, Pennsylvania 15205-9741）が製造するPolysar（登録商標）シリーズ、Hummel Croton Inc.（10 Harmich Road, South Plainfield, New Jersey 07080-4899）が製造するParlon（登録商標）シリーズ、及び、DUPONTが製造するElvax（登録商標）が挙げられる。任意に印刷層は上記のようなワックス又は易滑性物質を含んでいてよい。
【００２８】
好ましい実施形態では、印刷層は、約0.009g/m2〜約6g/m2、好ましくは約1.1g/m2〜約2.5g/m2、より好ましくは約1.6g/m2〜約2.2g/m2の重量を有するように付加される。
【００２９】
好ましい実施形態では、印刷層４０６は、黒色着色剤を有する樹脂ならびに他の着色剤を有する樹脂を含んでいてよい。このように、黒又は他の色の文字、画像及びその他の情報を含む単色又は多色の装飾されたラベルが提供され得る。
【００３０】
ここでは、ラベル３０２の製造方法の好ましい実施形態を図５のフローチャートと関連付けて記載する。図５に示す通り、ステップ５０２では、以降の層又はコーティングが塗布され得る表面を提供する担体又はマットを提供する。担体は、限定するものではないが、ポリエチレンテレフタレート (Mylar（登録商標）)、ポリエステル、ビニル、高密度又は低密度ポリエチレン、紙、ポリプロピレン、及びそれらの組み合わせ等の材料からなっていてよい。好ましくは担体はポリエステル製である。より好ましくは担体材料は着色されたポリエステルである。市販されている担体材料としては、限定するものではないが、特に、SKC America (850 Clark Drive, North Mount Olive, NJ 07828)が製造するSW03Gシリーズが挙げられる。担体の厚さは、約0.5ミル〜約10ミル、好ましくは約1ミル〜約3ミル、より好ましくは約1.5ミル〜約2ミルである。当業者は、所望の表面の粗さを達成するために必要な着色剤又は顔料の量を容易に決定することができる。典型的には、着色されたポリエステル中に存在する顔料は、ポリエステルの約0.05重量％〜約20重量％、好ましくは約2重量％〜約15重量％、及びより好ましくは約8重量％〜約10重量％の量で存在する。
【００３１】
担体は、好ましくは、後から加える剥離層に付着又は接着するのに十分な粗さを有し、且つ、約180°F〜約400°F、好ましくは約230°F〜約250°Fの間の温度において剥離層から分離することのできる、少なくとも１つの表面を含む。
【００３２】
粗い表面は、担体の製造中または製造後において物理的又は化学的手段により実現することができる。物理的手段としては、担体表面をワイヤブラシでブラシがけして十分な表面の傷を生じさせることや、又は、製造中に担体材料内部に小さなエアポケットを含ませるようにすることが挙げられる。化学的手段としては、担体を形成するポリマー材料に十分量の着色剤又は顔料を添加して、着色剤の存在により粗い表面を生じさせることが挙げられる。
【００３３】
ステップ５０４においては、剥離層４０２をポリマー樹脂コーティング材料の形態で担体に塗布する。このポリマー樹脂コーティング材料は、蒸発性溶媒中に溶解されたポリマー樹脂及び少なくとも１種のワックス又は易滑性物質を含み、好ましくは、塗布時及びその後の溶媒の蒸発時に担体表面の溝もしくは窪みを満たして担体上に接着した固体表面を形成する。
【００３４】
好ましい実施形態では、ポリマー樹脂コーティング材料は約60°F〜約85°Fの温度、好ましくは室温にて塗布される。ポリマー樹脂コーティング材料は、剥離層を形成する残存重量が約 0.5g/m2〜約 13g/m2、好ましくは約 1g/m2〜約 4g/m2、より好ましくは約 1.4g/m2〜約 2.2g/m2となる割合で塗布される。当業者は殆ど又は全く実験をすること無く、当該技術分野で周知のメータリングロッド、アプリケーターロッド、マイヤーバー、イコライザーバー、コーティングロッド、ドクターロッド又はグラビアコーティング技術を用いてポリマー樹脂コーティング材料を塗布することができる。剥離層は好ましくは約160°F〜約300°F、より好ましくは約180°F〜約250°Fの融点を有する。
【００３５】
剥離層を形成するのに好適な典型的なポリマー樹脂材料及びワックス又は易滑性物質は上述したとおりである。蒸発性の溶媒は水又は有機溶媒であってよく、好ましくはポリマー樹脂及びワックス又は易滑性物質を溶解するのに十分な量で存在するべきである。好適な蒸発性有機溶媒としては、限定するものではないが、ジメチルホルムアミド（DMF）、フェノール、m-クレゾール、テトラヒドロフラン（THF）、ギ酸、ジオキサン、ジメチルスルホキシド（DMSO）、N,N-ジメチルアセトアミド（DMA）、アセトン、メチルエチルケトン、トルエン、2-エトキシエタノール、酢酸2-エトキシエチル、グリコールエチルアセテート、酢酸エチル、酢酸ブチル及びそれらの混合物が挙げられる。市販の溶媒としては、限定するものではないが、Orica Chemical (9781 South Meridian Boulevard, Englewood, Colorado 80112)が製造するcellesolve及びCorsol EEAが挙げられる。当業者は、ポリマー樹脂及びワックス又は易滑性物質の量に基づいて蒸発性溶媒の必要量を容易に決定することができる。
【００３６】
ポリマー樹脂コーティング材料を塗布したら、該コーティングを乾燥させて担体上に剥離層を形成させる（ステップ５０６）。ポリマー樹脂コーティングは、エアブロー、加熱オーブン、乾燥用ランプ、もしくは技術分野で一般的に使用されている任意の他の方法又はそれらの組み合わせを用いて溶媒を蒸発させることにより乾燥させることができる。乾燥ステップは好ましくは、ポリマー樹脂コーティング材料中のワックス又は易滑性物質が剥離層の表面にゆっくりと現れるようにするために、ゆっくりと溶媒を蒸発させるのに十分な時間及び温度で行うべきである。
【００３７】
当業者は好適な乾燥温度及び時間の両方を、層の厚さに応じて容易に決定することができる。上記の厚さのためには、乾燥ステップを好ましくは、約100°F〜約360°F、好ましくは約120°F〜約250°F、より好ましくは約160°F〜約180°Fの温度にて、約1秒間〜約10秒間、好ましくは約2秒間〜約6秒間、より好ましくは約3秒間〜約4秒間の時間行う。コーティングは、燃焼用空気トンネル(combustible air tunnel)などの装置を用いて通常通り乾燥することができる。
【００３８】
塗布後に乾燥したときに、ポリマー樹脂コーティング材料は好ましくは、約0.5g/m2〜約13g/m2、好ましくは約1g/m2〜約4g/m2、より好ましくは約1.4g/m2〜約2.2g/m2の残存重量を有しているべきである。
【００３９】
ステップ５０８では脂肪族化合物層４０４を剥離層４０２上に塗布する。より具体的には、好ましくは、押出された液体の脂肪族化合物層コーティング材料の層を、液体状態でダイから剥離層４０２上に付着又は押し付ける。押出された液体の脂肪族化合物コーティング材料は、約220°F〜約400°F、好ましくは約300°F〜約390°F、より好ましくは約350°F〜約380°Fの温度において塗布することができる。任意に、脂肪族化合物層４０４を、液体の脂肪族化合物層コーティング材料として、すなわち好適な溶媒又はホットメルト中に溶解した脂肪族化合物材料として塗布し、乾燥させてもよい。押出された又は液体の脂肪族化合物材料を、Teflon（登録商標）のような非付着性の材料で被覆されたローラーを用いて最初の層に押し付けてもよい。押出す場合は、脂肪族化合物材料の層の厚さはローラー速度により決定される；速度が低ければ層は厚くなり、速度が高ければ剥離層４０２に塗布される前に層が引き延ばされてより薄い脂肪族化合物層になる。脂肪族化合物コーティング材料層の典型的な厚さは約10ミル〜約0.1ミル、好ましくは約5ミル〜約1ミル、より好ましくは約2.5ミル〜約2ミルであり得る。続いて、剥離層と脂肪族化合物層とを有する担体を空気冷却しローラーに巻く。好ましくは層は担体の面を内側にしてロールされる。冷却すると脂肪族化合物層は剥離層に接着して固体脂肪族化合物層が形成される。
【００４０】
好ましい実施形態では、ステップ５１０において、剥離層及び脂肪族化合物層を有する担体を所望の幅の細片に細断し、次に担体側を内側にして巻く。すなわち脂肪族化合物層４０４が外側に面している。この好ましい実施形態において、担体層の面を内側にして巻くと、層又はフィルムの間の記憶の違い(memory differences)によるロールされた材料の反り(warping)が避けられる。すなわち、剥離層と脂肪族化合物層とが、お互い及び担体層に向かって内側に押し付けられて、それによって巻かれた層の引張りの記憶（tensile memory）が固定される。
【００４１】
好ましい実施形態において、ステップ５１２では、巻かれた各ロールをダイカットして個々のラベルを形成する。細断及びダイカットのステップ５１０、５１２の結果を模式的に図６に示す。特に、図６に示す通り、剥離層４０２及び脂肪族化合物層４０４で覆われた担体を含む材料６０２の最初のウェブを、まずステップ５１０において細断して所望の幅６０４にし、次にステップ５１２において細断したウェブから個々のラベル６０６をダイカットする。巻き取るステップ（ステップ５１０）、及びダイカットするステップ（ステップ５１２）は、任意の順序で行うことができ、ステップ５１４の後で行ってもよい。
【００４２】
ステップ５１４では、印刷された文字又は他の情報を有する印刷層４０６を脂肪族化合物層４０４に付加する。印刷された文字又は情報は、ドットマトリックス印刷、スクリーン印刷、オフセット印刷、インクジェット印刷、レーザー印刷、直接感熱印刷、熱転写印刷又は当該技術分野で既知の他の任意の方法を用いて書き込むことができる。好ましい実施形態においては、印刷された文字又は情報は、熱転写印刷を用いて書き込まれる。この好ましい実施形態を図７と関連付けて更に記載する。
【００４３】
図７に示すように、好ましい実施形態では、第１ローラー７０４から巻取りローラー(uptake roller)７０６に向けて脂肪族化合物層４０４と感熱印刷ヘッド７０８との間を感熱リボン７０２が動く。感熱リボン７０２は好ましくは、上述のような印刷層４０６を形成するのに適した樹脂で被覆されている。当業者に既知の塗布手段を用いて感熱リボン７０２に樹脂を塗布することができる。感熱印刷ヘッド７０８は好ましくは複数の加熱可能な印刷ピンを備えている。好ましい実施形態では、感熱印刷ヘッド７０８は１インチあたり200〜600個のピンを備えており、更に好ましい実施形態においては１インチあたりおおよそ305個のピンを備えていてよい。感熱リボン７０２がローラー７０４からローラー７０６に向けて移動すると、印刷される文字又は情報を表示する感熱ヘッド７０８の選択されたピンが加熱されて感熱リボン７０２に由来する樹脂がリボンから移動して、ラベル３０２の印刷層４０６が形成される。ステップ５１４を行うために好適な感熱印刷機は、Zebra Technologies Corporation (333 Corporate Woods Parkway, Vernon Hills, Illinois 60061-3109)が製造するZebra printer, XI シリーズである。
【００４４】
好ましい実施形態では、印刷層４０６は、印刷されるものが固体脂肪族化合物層の隙間に侵入して、ラベル３０２を破壊しない限り分離することができない一体構造の層を形成するのに十分な温度及び圧力にて固体脂肪族化合物層に付加される。これに代わり得る実施形態としては、ステップ５１４を行う前に所望の文字又はその他の形状の切り込みを感熱リボン７０２に予め入れておいてもよい。
【００４５】
印刷層４０６を付加する際の温度は、好ましくは、印刷される文書、画像又はその他の情報がぼやけることなく印刷層を固体脂肪族化合物層上に溶融、融着又は結合させるのに十分な温度である。従って、印刷層上の印刷されるものは、好ましくは、脂肪族化合物層の融点よりも高い融点を有しているべきである。付加する温度は約650°F〜約200°F、好ましくは約550°F〜約300°F、より好ましくは約450°F〜約350°Fであるべきである。好ましい実施形態においては、印刷層は、約0.009g/m2〜約6g/m2、好ましくは約1.1g/m2〜約2.5g/m2、より好ましくは約1.6g/m2〜約2.2g/m2の重量を有するように付加される。
【００４６】
好ましい実施形態では、印刷層４０６を構成する文字又は他の情報は、印刷されている情報が剥離層４０２及び脂肪族化合物層４０４を通して見た場合に読み取ることが可能であるように好ましくは脂肪族化合物層４０４上に鏡像で配置される。本発明の更なる他の実施形態においては、第二の印刷層が印刷層４０６上に配置されていてもよい。この第二の印刷層は、最初の印刷層４０６に加えて、画像、更なる印刷された文書、又はもう一つのバーコードを含むことができる。
【００４７】
上記の通り、好ましい実施形態では、印刷層４０６は黒色の樹脂のほかに、他の色の樹脂を含んでいてよい。従って、黒色又は他の色の文書、画像及びその他の情報を含む、単色又は多色の装飾されたタグを提供することができる。例えば、黒色の文書とカラーのロゴとを含む２色のタグを作成するためには、ステップ５１４を二回繰り返すことができる；すなわち、まず１回目に黒色の文書を付加し、２回目にカラーのロゴを付加する。
【００４８】
更に好ましい実施形態では、ラベル３０２は印刷層４０６の上に任意に更なる１つまたは複数の層を含んでいてもよい。このような更なる層は幾つかの理由により付加される場合がある。例えば、好ましい実施形態では、無地のタグへのラベルの付着を向上させるために、ラベル３０２の他の層と融着することなく印刷層４０６の上部に接着するように適合させた更なる層を提供することができる。他の好ましい実施形態では、バーコードとその背景との間のコントラストを高めることによりバーコードの読み取り性を向上させるために、印刷層４０６（例えば印刷バーコード）の黒色部分の背後に乳白色の更なる層を付加することができる。かかる白色層は好ましくは図７に関連して上述したのと同じ方法により付加することができる。この場合、感熱テープは白色樹脂を含む。
【００４９】
ラベルが完成したら、各ラベル３０２を熱により無地のタグ１０２に貼りつける。好ましい実施形態では、加圧下にて、約150°F〜約550°F、好ましくは約300°F〜約500°F、より好ましくは約400°F〜約430°Fのダイ表面の温度において無地のタグ１０２にラベルを結合させる。貼りつけるための滞留時間は、約70psi〜約100psi、好ましくは約80psi〜約100psiの圧力において、約0.5秒間〜約6秒間、好ましくは約1秒間〜約3秒間、より好ましくは約1.5秒間〜約2.5秒間である。これらの条件においてラベル３０２は担体から分離し、無地のタグ１０２に接着する。好ましい実施形態では、より詳細に後述するように（タグの一方の面しか印刷しない場合であっても）無地のタグ１０２の両面に圧力をかけてタグが反るのを回避する。タグのスタンピング(stamping)は、UMC (488 De Guigne Drive, Sunnyvale, California 94086)が製造するようなホットスタンプ装置を用いて行うことができる。
【００５０】
あるいは、各ラベル３０２は、単独で又はもう一つのラベル３０２と組み合わせて、無地のタグ１０２に貼りつけることができる。この実施形態では、各ラベル３０２を単独で又は順に整列させて、テフロンシートのような非粘着性シートで覆う。その後に、手動の手段により十分な熱と圧力を非粘着性シート上にかけてラベルをタグに接着させる。手動の手段としては、限定するものではないが、アイロンが挙げられる。その後に非粘着性シートを外す。
【００５１】
好ましい実施形態では、自動化又は半自動化されたタグスタンプ用機械を用いてラベル３０２を無地のタグ１０２に貼りつけることができる。このような機械の１つの好ましい実施形態を図８に示す。図８に示すように、好ましい機械８００は、無地のタグのステーション８０２、旋回ゲート(swing gate)８０４、第１検査ステーション８０６、第１スタンプステーション８０８、第２検査ステーション８１０、タグ反転ステーション８１２、第２スタンプステーション８１４、第３検査ステーション８１６、タグ取り出しステーション８１８、及びダンプシュート８２０を含む複数のステーションを備えている。機械８００の外周には複数のネスト(nest)８２２が備えられている。各ネストは好ましくは２つのシート (seat) を備えていて、それらは各々が１個の無地のタグを保持できるようになっている。
【００５２】
作業時には、機械８００は好ましくは時計周りに回転する。作業者８２４は、ネストが無地のタグのステーション８０２を通過するたびごとに、２個の無地のタグ１０２をネスト８２２中に置く。無地のタグが回転して旋回ゲート８０４を通過すると、吸引が行われて無地のタグ１０２はネスト８２２にしっかりと収容される。
【００５３】
第１検査ステーション８０６において、１組の無地のタグ１０２がネスト８２２に適切に収容されているかどうかを判断する。適切に収容されていれば、無地のタグは第１スタンプステーション８０８に進み、そこで上記のようなホットスタンプ装置によりスタンプされる。しかしながら第１検査ステーション８０６が、無地のタグ１０２がネスト８２２に適切に収容されていないこと、又はネスト８２２が１以上の空きシートを有することを検知した場合は、第１スタンプステーション８０８は機能を停止してスタンプを行わない。
【００５４】
ホットスタンプ装置によるスタンプにより、（第１スタンプステーション８０８において機械８００に供給された、ダイカットされたラベル３０２のロールからの）ダイカットされたラベルの剥離層４０２が担体から剥離するとともに、ラベル３０２の複数の層が無地のタグ１０２とともに単一のフィルムになる。より具体的には、剥離層４０２は脂肪族化合物層と融着する。更に、脂肪族化合物層４０４の粘着特性によって、脂肪族化合物層４０４は無地のタグ１０２と恒久的に接着して、無地のタグ１０２と脂肪族化合物層との間に印刷層４０６が封じ込められる。印刷層４０６は脂肪族化合物層４０４よりも高い融点を有しているので、印刷されたコーティング４０６上の文字又はその他の情報の鮮明度や読み取り性を損なわずに、脂肪族化合物層４０４は無地のタグ１０２と粘着性の接着を生じる。そして印刷層４０６の情報の内容は、好ましくは透明である剥離層４０２及び脂肪族化合物層４０４を通して読み取られる。
【００５５】
スタンプされたタグは次に第２検査ステーション８１０へと進み、そこでタグに印刷された文書が確実に鮮明で読み取り可能であるかを検査する。これはレーザースキャナーのようなスキャナーを用いて達成することができる。
【００５６】
次にタグはタグ反転ステーション８１２に進む。タグ反転ステーション８１２において、（それまでに一方の面がスタンプされている）タグを裏返して該タグの第２面の加工を容易にする。
【００５７】
次にタグは第２スタンプステーション８１４に進む。ここではタグを加熱しながら２度目のスタンプを行う。これは、タグの一方の面しか貼り合わされていない場合に起こることがあるタグの反りを回避するためである。更に所望であれば、ダイカットされたラベルの第２のロールを第２スタンプステーション８１４において機械８００に供給することができ、第２のラベルを無地のタグ１０２の第２面に貼りつけることができる。このことにより、印刷された文書又はその他の情報がタグの両面に含まれたタグを作成することが可能になる。
【００５８】
次にタグは第３検査ステーション８１６に進む。そこではタグは品質管理の目的で再度検査される。文書を有するラベルが第２スタンプステーション８１４において無地のタグ１０２の第２面に接着された場合には、この検査には、上述したような、読み取り可能で鮮明であることを保証するための当該文書のスキャニングが含まれることがある。
【００５９】
次にタグはタグ取り外しステーション８１８に進む。ここでは完成されたタグがダンプシュート８２０により機械８００から外される。好ましい実施形態では、機械８００の回転速度は生産に合わせて選択することができる。機械８００の第１の好ましい実施形態では、好ましくは１時間あたりおおよそ1000〜1200個のタグを生産できるように適合されている。
【００６０】
更なる好ましい実施形態では、機械８００の設計及び操作を、処理能力が高められるように改変することができる。特に、この好ましい実施形態では、第１スタンプステーション８０８が図８に示すように機械８００の円周に沿っておおよそ９時の位置に位置しているのではなく、スタンプステーション８０８が機械８００の円周に沿っておおよそ８時の位置（ステーション８０６の位置に適切に適合されている）に位置していてよい。そうすれば第１スタンプステーション８０８と第２スタンプステーション８１４との間の距離が延びる。あるいは、スタンプステーションの間の距離を延ばすことは、第２スタンプステーション８１４を、機械８００の円周に沿って、図８に示されている１時の位置ではなく２時の位置にすることによっても達成することができる。更に、この更なる好ましい実施形態においては、タグ反転ステーション８１２を機械８００から取り除くか又は機能しないようにする。
【００６１】
この更なる好ましい実施形態で作業するときには、機械８００は、機械８００の最初に記載した好ましい実施形態のおおよそ２倍の速度で回転する。このとき、第１スタンプステーション８０８及び第２スタンプステーション８１４はそれぞれ、各スタンプステーションを通過して回転するネスト８２２のうち１個おきのネスト中のタグをスタンプするように調整されている。例えば、第１スタンプステーション８０８はステーションを通過して回転する１、３、５番目などのネスト８２２（すなわち奇数番目のネスト）をスタンプするように調整されており、一方で、第２スタンプステーション８１４はステーションを通過して回転する２、４、６番目などのネスト８２２（すなわち偶数番目のネスト）をスタンプするように調整されている。このようにして、機械８００の最初に記載した好ましい実施形態では機械の１サイクルあたりに２個のタグがスタンプされるのに対して、機械の１サイクルあたりに４個のタグがスタンプされる。
【００６２】
理解されるように、この更なる好ましい実施形態では、機械８００の最初に記載した好ましい実施形態のおおよそ２倍の速度で機械８００が回転するので、機械８００の最初に記載した好ましい実施形態のおおよそ２倍の速度で機械８００にタグを装填することが好ましい。従って、この更なる好ましい実施形態では機械８００に装填するために更なる人手が供給されることがある。
【００６３】
更に、この更なる好ましい実施形態では個々の無地のタグの一方の面にしかラベルが貼りつけられないということが理解されるであろう。この更なる好ましい実施形態ではタグ反転ステーション８１２が機能していないか又は除去されておりその結果として無地のタグの一方の面しかスタンプされないのであるが、ネスト８２２での吸引により冷却の間タグが平らに保たれるという明らかな理由により、完成されたタグが著しく反るという結果は生じないということも分かった。
【００６４】
本発明による完成されたタグの好ましい実施形態を図９に示す。完成されたタグ９０２は好ましくは、単一の一体構造のタグを形成するように接着された複数の層を含む。タグ９０２の外表面９０４は剥離コーティング４０２の材料により構成されている。記載する通り、この材料は好ましくはタグ９０２のこの表面に高い滑り係数を与え、糞尿及び泥が、タグの表面に付着して印刷された情報を不明瞭にするのではなくタグ９０２から滑り落ちるようにする。この外表面と無地のタグ１０２を構成するポリウレタン材料との間には脂肪族化合物層４０４及び印刷層４０６の材料があり、それらは、記載した通り、無地のタグ１０２及び剥離コーティング４０２を構成する材料に恒久的に接着されている。
【実施例】
【００６５】
本発明の特定の実施形態を、本発明の特定の新規で予測できない利点とともに、以下の限定するものではない実施例により説明する。
【００６６】
実施例１：動物用タグの製造方法
幅50インチ厚さ2〜3ミルの白色のポリエステル＃SOO822のロール（SKC Corporation製）に、マイヤーバーを用いて、溶融した脂肪族化合物混合物をコーティングした。該脂肪族化合物混合物は、71％のメチルエチルケトン、12％のトルエン、7.2％のCorsol EEA、7.2％のcellesolve、2％のElvacite 2041、0.5％のSlip Ayd Sl-177、及び0.1％のAroplaz 2477X65からなるものであった。該脂肪族化合物混合物を全ての成分が均一に混合されるまで約8時間かけて混合した。その後、上記コーティング後のポリエステルに、ローリングウェブ法を用いて押出しによりポリエーテルウレタンを塗布して、厚さ約2ミルの層を得た。続いて二重に被覆された材料を巻き取った。
【００６７】
ロールを幅約6〜7インチのロールに細断し、各ロールを白色のポリエステル層までは打抜かないようにダイカットした。ラベル以外の余分な所は除いて廃棄して、白色のポリエステル上にロールされたラベル形状の材料はそのまま残した。
【００６８】
別途、51.5％のトルエン、31％のMEK、6％のポリスチレン555-300、6％のカーボンブラック、2.5％のAlloprene R5、トルエン溶液との1:1 Aroplazの1％溶液、1％ Slip Ayd SL 177、0.6％のK1717B、及び0.4％のIgepal CO 530を混合し、該混合物をポリエステルフィルムに塗布することによりリボンを調製した。Datamax DMX-I-4206感熱印刷機によりリボンに画像をインプリントして印刷層を作成した。感熱リボン上に付与された画像は動物を識別するための標準的なデザイン、すなわちサーマルイメージ、を含んでいた。細断した後に、印刷層を反転させた鏡像の状態で再び巻き取り、熱転写装置に設置した。
【００６９】
印刷層をラベル形状をした材料の上に配置し、感熱リボンが熱によりラベル形状の材料に接着してラベルが形成されるような圧力及び熱をかけてプレスした。
【００７０】
無地のタグを12個のステーションを有する回転台に装填した。ラベルを個々のタグ上に配置し、約60psi及び475°Fにおいて熱転写ユニットを用いてスタンプしてタグにラベルを接着させた。
【図面の簡単な説明】
【００７１】
【図１】図１は、ウシに使用するためのタグを製造する場合の、本発明に使用するための好適な無地のタグを示す図である。
【図２】図２は、ブタに使用するためのタグを製造する場合の、本発明に使用するための好適な無地のタグを示す図である。
【図３】図３は、本発明に使用するためのラベルの好ましい実施形態を示す図である。
【図４】図４は、図３に示したラベルの模式的な側面図を示す図である。
【図５】図５は、図３に示したラベルを製造するための好ましい実施形態を表したフローチャートである。
【図６】図６は、複数の各ラベルを製造するためにラベル材料を細断しダイカットした結果を模式的に示す図である。
【図７】図７は、図３に示したラベルの印刷層を製造するための好ましい装置を示す図である。
【図８】図８は、無地のタグにラベルを接着させるための機械の好ましい実施形態を示す図である。
【図９】図９は、本発明の完成されたタグの好ましい実施形態を示す図である。
【図１】
2004531219.tif 000003
【図２】
2004531219.tif 000004
【図３】
2004531219.tif 000005
【図４】
2004531219.tif 000006
【図５】
2004531219.tif 000007
【図６】
2004531219.tif 000008
【図７】
2004531219.tif 000009
【図８】
2004531219.tif 000010
【図９】
2004531219.tif 000011
【国際公開パンフレット】
2004531219.tif 000012
2004531219.tif 000013
2004531219.tif 000014
2004531219.tif 000015
2004531219.tif 000016
2004531219.tif 000017
2004531219.tif 000018
2004531219.tif 000019
2004531219.tif 000020
2004531219.tif 000021
2004531219.tif 000022
2004531219.tif 000023
2004531219.tif 000024
2004531219.tif 000025
2004531219.tif 000026
2004531219.tif 000027
2004531219.tif 000028
2004531219.tif 000029
2004531219.tif 000030
2004531219.tif 000031
2004531219.tif 000032
2004531219.tif 000033
2004531219.tif 000034
2004531219.tif 000035
2004531219.tif 000036
2004531219.tif 000037
2004531219.tif 000038
2004531219.tif 000039
2004531219.tif 000040
【国際調査報告】
2004531219.tif 000041